(57)【特許請求の範囲】
【請求項１】
発光素子が樹脂で封止される発光装置の製造方法において、
基板の実装面に実装された前記発光素子を、蛍光体粒子を含有する硬化処理前の硬化性の蛍光体含有樹脂で封止する封止工程と、
前記蛍光体含有樹脂を、前記蛍光体含有樹脂の含有する前記蛍光体粒子の少なくとも一部が前記蛍光体含有樹脂の内部を沈降する程度の硬化状態であって、前記発光装置の使用状態の硬化状態に至る前の仮の硬化状態に硬化させる仮硬化工程と、
空気と接する前記蛍光体含有樹脂の表面に向けて、前記蛍光体粒子の少なくとも一部を沈降させる沈降工程と、
前記蛍光体粒子の少なくとも一部の沈降した仮の硬化状態の前記蛍光体含有樹脂を、前記発光装置の使用状態の硬化状態に硬化させる本硬化工程と
を備え、
前記発光装置の製造方法は、さらに、
前記本硬化工程前に実施され、前記蛍光体含有樹脂が仮の硬化状態にある前記発光装置を発光させて色度を測定する色度測定工程と、
前記本硬化工程前に実施され、前記色度測定工程で測定された色度に応じて、前記蛍光体含有樹脂の含有する前記蛍光体粒子の少なくとも一部を、前記蛍光体含有樹脂の内部で所定の方向に沈降させる再沈降工程と
を備えたことを特徴とする発光装置の製造方法。
【請求項２】
前記沈降工程は、
前記基板の前記実装面を下側に向けると共に前記実装面の裏面を上側に向けることで、前記蛍光体含有樹脂の含有する前記蛍光体粒子の少なくとも一部を、前記蛍光体含有樹脂の内部で沈降させることを特徴とする請求項１記載の発光装置の製造方法。
【請求項３】
前記再沈降工程は、
前記蛍光体粒子に遠心力を加え、前記遠心力に基づいて、前記蛍光体粒子を前記所定の方向に沈降させることを特徴とする請求項１または請求項２に記載の発光装置の製造方法。
【請求項４】
前記再沈降工程は、
前記色度測定工程で測定された前記色度に応じて、前記蛍光体粒子に加える前記遠心力の大きさと方向とを決めることを特徴とする請求項３記載の発光装置の製造方法。
【発明の詳細な説明】
【技術分野】
【０００１】
本発明は、蛍光体を含有する封止樹脂で発光素子を封止した発光装置及びその発光装置の製造方法に関する。
【背景技術】
【０００２】
近年、窒化物半導体を用いた青色発光素子が開発されたことから、該発光素子から出力される光の一部を吸収して異なる波長の光を出力する蛍光体と組み合わせることにより、種々の色調の発光色を有するＬＥＤ発光装置を作製することが可能となった。一般的に、発光素子と蛍光体とを組み合わせた発光装置は、発光素子を蛍光体を含む透光性樹脂によって覆うことにより構成される。周知のように封止樹脂を形成する方法には、ポッティングによる方法と、トランスファーモールドよる方法がある。
（１）ポッティングによる方法は、ディスペンサを用いて液状樹脂を回路基板上に滴下する。これにより、滴下された液状樹脂は、その液状樹脂の有する粘性等に基づいて、回路基板上に広がり、発光素子、表面実装部品、及びワイヤーは液状樹脂内に埋設された状態となる。そして、この状態で熱硬化処理が実施され、封止樹脂が形成される。
（２）トランスファーモールドにより封止樹脂を成形する方法は、発光素子、表面実装部品、及びワイヤーが配設された基板表面に封止樹脂をトランスファーモールドにより成形する。
【０００３】
しかしながら、発光素子と蛍光体とを組み合わせたＬＥＤ発光装置は、液状樹脂の含有する蛍光体の含有量のバラツキにより、色調がバラツクという課題があった。このようなＬＥＤ発光装置において、色度のバラツキを発生させる理由は２つある。
（１）１つは、各発光素子を埋設している透光性樹脂の形状にバラツキが生じるからである。発光素子が形成された基板上に透光性樹脂をポッティングにより供給するときに、透光性樹脂量を定量に制御することは難しい。
（２）もう一つの理由は、各発光素子を埋設している透光性樹脂内の蛍光体粒子の含有量または分布にバラツキが生じるからである。トランスファーモールドなどにより、各発光素子を埋設している透光性樹脂の形状を均一に形成することができたとしても、蛍光体粒子の沈降などにより、透光性樹脂内の蛍光体粒子の量または分布にバラツキが生じる。
【０００４】
つまり、各発光素子を埋設している透光性樹脂の形状を均一に形成し、かつ、透光性樹脂内部の蛍光体粒子の量および分布を均一に保つことは非常に難しいため、以上のような色度のバラツキをなくすことは難しい。そこで、従来のＬＥＤ発光装置では、例えば、透光性樹脂は、硬化されるまでの間に表層部に比べて前記発光素子の周りに多くの蛍光体粒子が沈降するようにその粘度が調整されて、前記透光性樹脂を硬化させた後に、前記透光性樹脂のうちの前記蛍光体粒子を実質的に含んでいない非波長変換層の表面を研磨する。これにより前記透光性樹脂に対する前記蛍光体粒子の比率を変化させて、色度を調整することで色度ばらつきを極力小さくする色度調整方法が開示されている（例えば、特許文献１）。
【０００５】
また、白色発光型のＬＥＤ発光装置において、発光素子を覆う蛍光体を含む樹脂が半硬化（仮硬化）状態で色度を測定し、測定で得られた色度測定データに基づき決定された再加熱条件で加熱することにより、封止樹脂を軟化させる。そして、色度測定データに基づき決定された押圧量で押圧して、封止樹脂の厚みを調整する。その状態を保ったまま完全に硬化することで、目的の厚みの樹脂形状を得る方法も知られている（例えば、特許文献２）。この特許文献２の色度調整方法によれば、特許文献１の手法で行っていた封止樹脂の研磨の手間を省いて製造工程を簡素化し、色度のバラツキが小さいＬＥＤ発光装置を得ることができる。
【先行技術文献】
【特許文献】
【０００６】
【特許文献１】特許４２９２７９４号（図１）
【特許文献２】特開２０１１−１４２２５４号公報（図２）
【発明の概要】
【発明が解決しようとする課題】
【０００７】
しかしながら、特許文献１、２のＬＥＤ発光装置の色度調整方法は、以下の課題を有している。特許文献１の色度調整方法では、封止樹脂の表面を研磨するにあたって、発光素子を封止する樹脂に、ある程度以上の硬さが求められるため、ＬＥＤ発光装置で使用できる樹脂材料が限定される。また、非波長変換層を研磨する方法により色度のバラツキを低減するためには、各蛍光体粒子を埋設した透光性樹脂を一つずつ研磨する必要があり非常に手間がかかる。更に、この研磨の際に封止樹脂やワイヤーへ押圧力が加わるため、封止樹脂のクラックやワイヤーの断線が懸念される。さらに、研磨中に光出射面に異物が混入したり、小型の発光装置には適用できないといった課題もある。
【０００８】
特許文献２に記載の方法では、仮硬化状態の樹脂の外周方向から冶具で押圧して行うことになるので、発光素子に接続される２本のワイヤーに偏った応力がかかることが想定される。封止樹脂の内部にその偏った応力（残留応力）が残留したままのＬＥＤ発光装置は、製造が完了した後に、突然ワイヤーが断線してしまう恐れがある。
【０００９】
本発明の目的は、色度ばらつきの少なく、信頼性の高いＬＥＤ発光装置の製造方法を提供することにある。
【課題を解決するための手段】
【００１０】
この発明の発光装置の製造方法は、発光素子が樹脂で封止される発光装置の製造方法において、基板の実装面に実装された前記発光素子を、蛍光体粒子を含有する硬化処理前の硬化性の蛍光体含有樹脂で封止する封止工程と、前記蛍光体含有樹脂を、前記蛍光体含有樹脂の含有する前記蛍光体粒子の少なくとも一部が前記蛍光体含有樹脂の内部を沈降する程度の硬化状態であって、前記発光装置の使用状態の硬化状態に至る前の仮の硬化状態に硬化させる仮硬化工程と、空気と接する前記蛍光体含有樹脂の表面に向けて、前記蛍光体粒子の少なくとも一部を沈降させる沈降工程と、前記蛍光体粒子の少なくとも一部の沈降した仮の硬化状態の前記蛍光体含有樹脂を、前記発光装置の使用状態の硬化状態に硬化させる本硬化工程とを備えたことを特徴とする。
【発明の効果】
【００１１】
この発明により、色度ばらつきの少なく、信頼性の高い発光装置を製造する製造方法を提供できる。
【図面の簡単な説明】
【００１２】
【図１】実施の形態１のＬＥＤ発光装置１００の製造工程を示すフローチャート。
【図２】実施の形態１の発光素子１の発光実装工程（Ｍ１）を示す断面図。
【図３】実施の形態１のポッティング工程（Ｍ２）を示す断面図。
【図４】実施の形態１の樹脂仮硬化工程（Ｍ３）を示す図。
【図５】実施の形態１の熱硬化性樹脂の特性を示す図。
【図６】実施の形態１の色度測定工程（Ｍ４）を示す断面図。
【図７】実施の形態１の色度調整する方向を示す色度図。
【図８】実施の形態１の色度調整工程（Ｍ４）における遠心力を説明する断面図。
【発明を実施するための形態】
【００１３】
実施の形態１．
図１〜図８を参照して実施の形態１のＬＥＤ発光装置１００の製造方法を説明する。図１は、ＬＥＤ発光装置１００の製造工程を示すフローチャートである。図２は、発光素子１の実装工程を示すＬＥＤ発光装置１００の断面図（封止樹脂が滴下されていない状態）である。図３は、ポッティング工程（後述のＭ２）における、液状の封止樹脂が滴下された状態のＬＥＤ発光装置１００の断面を示している。
【００１４】
まず図１のフローチャートを参照してＬＥＤ発光装置１００の製造方法の概要を説明し、その後、各工程を詳しく説明する。
【００１５】
（Ｍ１：発光素子実装工程）
図１のフローチャートでは、図２に示すように、まず、平板状の基板２の表面に発光素子１（ＬＥＤ素子１ともいう）を固着し、発光素子１をワイヤー３を用いてワイヤーボンディングなどによって基板２の電極部（配線部材７）と電気的に接続する発光素子実装工程を行う（Ｍ１）。
【００１６】
（Ｍ２：ポッティング工程）
次に、蛍光体（蛍光体粒子）を含有する樹脂部材（液状の封止樹脂）で、基板２上に実装した発光素子１を被覆するポッティング工程（封止工程）を実施する（Ｍ２）。尚、本実施の形態１で使用する液状の封止樹脂は、熱硬化型樹脂である。光の照射度合によってＭ３の仮硬化状態及びＭ６の本硬化状態を作ることができる光硬化性樹脂でもよい。尚、以下では、液状の封止樹脂を「封止樹脂５−２」、仮硬化状態（Ｍ３）の封止樹脂を「封止樹脂５−１」、本硬化状態（Ｍ６）の封止樹脂を「封止樹脂５−０」と表記して、符号で区別する。また、液状、仮硬化、本硬化等を区別する必要がない場合は、封止樹脂５と表記する。
【００１７】
（Ｍ３：樹脂仮硬化工程）
次に、基板２を含む封止樹脂５−２全体を加熱し、封止樹脂５−２を仮硬化状態となるまで加熱する樹脂仮硬化工程（仮硬化工程、沈降工程）を実施する（Ｍ３）。ここで、実施の形態１における「仮硬化状態」とは、封止樹脂５−１の表面が硬化しており、その内部が未硬化もしくはゲル状となっている状態のことを指す。Ｍ３工程では、蛍光体の沈降が表層部方向になるように、後述の図４（ｂ）のように基板２の実装面側を下向きにするが、詳細は後述する。
【００１８】
（Ｍ４：色度測定工程）
次に、封止樹脂５が仮硬化状態のままＬＥＤ素子１を発光させて、ＬＥＤ発光装置１００の色度測定データを取得する色度測定工程を行う（Ｍ４）。
【００１９】
（Ｍ５：色度調整工程）
色度測定工程において取得したＬＥＤ発光装置１００の色度測定データが、予め決められた目標の色度範囲内に属さない場合は、色度調整工程（再沈降工程）を実施する（Ｍ５）。
【００２０】
（Ｍ６：樹脂本硬化工程）
その後、樹脂本硬化工程（Ｍ６）を行い、色度バラツキが小さく、かつ信頼性の高いＬＥＤ発光装置１００が完成する。
【００２１】
なお、色度測定工程（Ｍ４）において取得したＬＥＤ発光装置１００の色度測定データが目標色度範囲内である場合は、色度調整工程（Ｍ５）を行わず、そのまま加熱して封止樹脂５−１を完全に硬化させる樹脂本硬化工程Ｍ６）を経て、目的のＬＥＤ発光装置１００が完成する。
【００２２】
（発光素子実装工程（Ｍ１）の詳細）
次に、発光素子実装工程（Ｍ１）の詳細を、図２を用いて説明する。図２は、発光素子１の実装工程後の状態を示す断面図である。
【００２３】
図２に示す様に、発光素子１を、接着剤等（図示せず）によって基板２に固着して実装する。なおここで、発光素子１は、基板２上の電極（図示せず）に、２本のワイヤー３を介して電気的に接続される。図２では２本のワイヤー３は配線部材７に接続された状態を示している。また、基板２上には発光素子１やワイヤー３を囲う、樹脂ポッティング用の「堰き止め部４」を配置する。堰き止め部４は、例えば基板２のレジストの段差を利用する方法が開示されている（特開２０１０−３９９４）。堰き止め部４は基板２と密着しており、封止樹脂５−２をポッティングした際に、外側に樹脂が流れ出さない様にするためのものである。ここで、発光素子１は、本実施の形態１においては、一例として発光中心波長が４５０ｎｍ程度の青色ダイオードを用いるものとする。
【００２４】
（ポッティング工程（Ｍ２）の詳細）
次に、ポッティング工程（Ｍ２）の詳細を、図３を用いて説明する。図３は、ポッティング工程を説明するための断面図である。図３に示すように、基板２上の堰き止め部４で囲われた部分に、封止樹脂５−２をディスペンサ２０によって定量塗布する。この工程により、発光素子１やワイヤー３が封止樹脂５−２によって被覆される。ここで本実施の形態１においては、封止樹脂５−２は蛍光体（蛍光体粒子）を含有した透光性のある液状の材質であり、この蛍光体が封止樹脂５−２中に均一になる様に混ぜられているものとする。また、本実施の形態１における蛍光体は、発光素子１の発光光を吸収し、この吸収した光と異なる波長の光を発光する。本実施の形態１の蛍光体は、発光素子１からの青色光を黄色光に波長変換する蛍光体とする。また封止樹脂５−２は、熱エネルギーによって硬化する熱硬化型のシリコーン樹脂によって成るものを用いる。この封止樹脂５−２は、上記蛍光体の他に散乱材を含有していても良い。
【００２５】
（樹脂仮硬化工程（Ｍ３）の詳細）
次に、樹脂仮硬化工程（Ｍ３）について説明する。図４（ａ）、（ｂ）は、樹脂仮硬化工程（Ｍ３）を説明するための図であり、図５は、本実施の形態１で用いる熱硬化性樹脂の特性を示す図である。図４（ａ）に示す様に、ポッティング工程によって定量ポッティングされた封止樹脂５−２は、堰き止め部４に沿った形状となり、加熱することで、封止樹脂５−２を仮硬化の状態（封止樹脂５−１）にする。封止樹脂５−２を仮硬化状態にする加熱条件は、使用する熱硬化性樹脂の種類によって異なる。一例としては１５０℃、３時間で完全硬化するシリコーン樹脂を用いた場合は、６０℃で１時間、もしくは８０℃で１５分程度加熱した後に加熱を止めることにより行う。ここで、封止樹脂５−２を仮硬化状態とするための熱硬化性樹脂の特性について説明する。図５は、実施の形態１の封止樹脂５−２を異なる温度で加熱した場合の特性曲線を示す。特性曲線４０は、封止樹脂５−２を１５０℃で加熱した場合の樹脂粘度変化を示し、特性曲線４１は、封止樹脂５−２を８０℃で加熱した場合の樹脂粘度変化を示し、特性曲線４２は、封止樹脂５−２を常温に近い３０℃で加熱した場合の樹脂の粘度変化を示している。図５において、横軸は加熱時間であり、縦軸は樹脂の粘度を示している。図５における点線の特性曲線４１−１は、特性曲線４１において、加熱（８０℃）により樹脂粘度が低下した状態で一旦加熱を止めて、常温に戻したときのプロファイルを示している。上述の「仮硬化状態」とは、特性曲線４１−１における点Ｙの状態のことを示している。
【００２６】
この仮硬化状態（点Ｙ）の封止樹脂５−１においては、初期状態の樹脂（封止樹脂５−２）に、ある程度の熱エネルギーが加えられているため、初期状態よりも粘度が高い状態である。つまり、仮硬化状態（点Ｙ）の状態では、未だ樹脂が完全に硬化しておらず樹脂の表面のみが硬化して、内部が未硬化の状態となっている。この様な作用を受けて、樹脂が仮硬化状態であれば、樹脂の外形形状を保つことが可能となる。  
【００２７】
（沈降工程）
封止樹脂が仮硬化状態になった後、図４（ｂ）のように、製造途中のＬＥＤ発光装置１００の天地を反転することで、蛍光体の沈降方向を、発光素子１の方向から発光素子１と反対の表層部方向にする。つまり、図４（ｂ）のように、基板２の実装面２Ａを下側に向けると共に裏面２Ｂを上側に向けることで、封止樹脂５−１の含有する蛍光体粒子の少なくとも一部を、封止樹脂５−１の内部で重力の方向に沈降させる。つまり基板２を反転させることで、空気と接する封止樹脂５−１の表面５Ａに向けて、蛍光体粒子の少なくとも一部を沈降させる。
【００２８】
また、本実施の形態１では、完成状態のＬＥＤ発光装置１００の封止樹脂５−０（封止部）は、発光素子１に設定した特定の基準箇所から離れるに従って、徐々に蛍光体の含有量（蛍光体の濃度）が増える構成であればよい。あるいは、発光素子１の発光光が封止樹脂５−０の表面５Ａに至る光路長に、濃度（例えばその光路における平均濃度）を掛けた値が、ほぼ一定となるように分布させる。つまり図４（ｂ）に記載した光路Ｌ１，Ｌ２，Ｌ３の光路長をＬ１，Ｌ２，L３とし、各光路における平均濃度をＣ１，Ｃ２，Ｃ３としたときに、
Ｌ１・Ｃ１≒Ｌ２・Ｃ２≒L３・Ｃ３
が成立するように蛍光体を分布させる（この場合の図４（ｂ）は、封止樹脂５−０の状態である）。これにより、光路長が短い場合は平均濃度が高く、光路長が長い場合は平均濃度が低くなるので、発光色が均一化する効果が得られる。
【００２９】
封止樹脂５−２に分散される蛍光体粒子は、通常、透光性樹脂より比重の大きいものであり、また熱硬化性樹脂は、加熱硬化時、粘度が大きく低下することから、これらのことを利用すれば容易に形成することができる（仮硬化）。すなわち、透光性樹脂は、硬化されるまでの間に発光素子１の周りに比べて表層部に多くの蛍光体粒子が沈降するように、その粘度が調整されていればよい。つまり、仮硬化は、封止樹脂５−２を、硬化処理によって表面を硬化させると共に、その内部が未硬化もしくはゲル状であり、含有する蛍光体粒子の少なくとも一部が封止樹脂５−１の内部を沈降する程度の硬化状態であって、本硬化（ＬＥＤ発光装置１００の使用状態の硬化状態）に至る前の仮の硬化状態である。図５から、樹脂を硬化させるためには一定量の熱エネルギーが必要であるため、高温で加熱すれば短時間で樹脂が硬化し（特性曲線４０）、低温で加熱すれば樹脂が硬化するまで長時間の加熱が必要となる（特性曲線４２）。また、樹脂を加熱することにより、時間の経過と共に樹脂の粘度が初期粘度に対して一度低下するが、この粘度の低下量は加熱温度によって異なる。つまり、熱硬化性樹脂は、樹脂を高温で加熱した場合、粘度が大きく低下して最下点に至った後に急峻に粘度が高くなり（特性曲線４０）、樹脂を３０℃程度の常温に近い温度で加熱した場合は、樹脂の粘度が初期から殆ど低下しないまま粘度が最下点に至り、その後はゆっくりと上昇する特性（特性曲線４２）を有していることが判る。
【００３０】
ここで、上述した仮硬化状態（点Ｙ）から、その後続けて常温に近い低温（３０℃）で樹脂を再加熱すると、図５の点Ｙ、点Ｚを結ぶ曲線のように、樹脂の粘度はそこ（点Ｙ）から極端には低下しないまま最下点に至り、その後徐々に粘度が高くなる。そして、この条件で樹脂を再加熱すれば（樹脂本硬化工程（Ｍ６））、樹脂の粘度が殆ど低下しないので、仮硬化時の蛍光体の沈降状態で、樹脂を完全に硬化させることができる。
【００３１】
（色度測定工程（Ｍ４）の詳細）
次に、色度測定工程（Ｍ４）について説明する。図６は、色度測定工程を示す図である。図６に示すように、色度測定工程（Ｍ４）では、封止樹脂５が仮硬化の状態で発光素子１を発光させて、ＬＥＤ発光装置１００の色度測定データを取得する。ここで、ＬＥＤ発光装置１００の色度は、発光素子１から発光された青色光と、青色光の一部が封止樹脂５−１中の蛍光体に入射して波長変換された黄色光の割合により決定される。従って、封止樹脂５−１中の蛍光体濃度や蛍光体分散状態、あるいは封止樹脂５−１の厚みなどが色度に影響を及ぼす。このため、同じ工程で作製されたＬＥＤ発光装置１００であっても、色度のバラツキが起こり得る。
【００３２】
そこで、この色度測定工程（Ｍ４）において、ＬＥＤ発光装置１００の色度が所望の色度範囲内に入っているかどうかを測定する。図６は色度測定方法を示す。図６においては、ＬＥＤ発光装置１００からの発光光３０を色度測定器５０に接続されたカバー３２付きの光ファイバ３１に入射させることにより、ＬＥＤ発光装置１００の色度測定を行う。ここで、ＬＥＤ発光装置１００の色度が所望の色度範囲に入っている場合は、封止樹脂５−１をそのまま再度加熱する樹脂本硬化工程（Ｍ６）を行う。この樹脂本硬化工程は、封止樹脂５−１が完全硬化するまで加熱するもので、シリコーン樹脂の一例においては、１５０℃、３時間の加熱で、封止樹脂５が完全に硬化する。
【００３３】
（色度調整工程（Ｍ５）の詳細）
ここで、上述の色度測定工程（Ｍ４）において、ＬＥＤ発光装置１００の色度が所望の範囲内に入っていない場合、色度調整工程（Ｍ５）を実施する（再沈降工程）。図７は、ＬＥＤ発光装置１００を色度調整する方向を示す色度図である。ＬＥＤ発光装置１００の色度が所望の範囲内に入っていない場合、色度が所望の範囲に対して青色方向もしく黄色方向のどちらの方向にずれているかを判断する。すなわち、図７に示すように、測定したＬＥＤ発光装置１００の色度（点Ｅもしくは点Ｆ）が、所望の色度範囲（範囲Ｇ）に対して、青色方向（点Ｆ側）もしく黄色方向（点Ｅ側）にずれている場合についてそれぞれの色度調整工程を行う。図８（ａ）は、測定色度が青色方向にずれている場合についての遠心分離機の動作概念図を示す。図８（ｂ）は測定色度が黄色方向にずれている場合の遠心分離機の動作概念図を示す。青色方向にずれている場合（図８（ａ））は蛍光体粒子を発光素子１に近づける。黄色方向にずれている場合（図８（ｂ））は蛍光体粒子を発光素子１から遠ざける。青色方向にずれている図８（ａ）の場合、蛍光体粒子を発光素子１の方向に沈降加速させ、黄色方向にずれている図８（ｂ）の場合は、表層部方向に沈降加速させることにより色度を調整する。
【００３４】
ここで、上述の通り、発光素子１は、発光する青色光の強度分布が一様ではなく、放射角度によって発光強度に差があり、発光素子１の直上方向の光強度は強く、横方向の光強度は弱い。そのため、発光素子１の上部近くに蛍光体が多くなれば、ＬＥＤ発光装置１００の色度は蛍光体の発光色である黄色方向に変化し、発光素子１の上部近くに蛍光体が少なくなれば、ＬＥＤ発光装置１００の色度は発光素子１の発光色である青色方向に変化する。上記作用を利用し、封止樹脂５の仮硬化状態で遠心分離機を用い、蛍光体を強制沈降させることにより、ＬＥＤ発光装置１００の色度を変化させることが可能となる。
【００３５】
例えば、重力と遠心力との合力が常時、発光素子１の上面の法線方向３３に向く様に構成されたスイング式の遠心分離機を用いて、１０００ｒｐｍの回転速度で数秒間、蛍光体粒子に強制的に遠心力を与える。これによって、自然沈降では樹脂の硬化により実現できない濃度で、蛍光体粒子を堆積させることができる。スイング式の遠心分離機では、処理物支持面（発光素子１の発光面）の法線方向３３は、常に重力と遠心力との合力３４の方向と一致する様に構成される。上記の１０００ｒｐｍの様な高速回転時には、その合力と回転軸とが成す角θは略直角になる。即ち、その合力の方向は、回転軸上にある図中のスイング中心Ｃを中心として回動し、回転数が小さい時には角θも小さくなる。ただし、図中のスイング中心Ｃは、必ずしも回転軸上にある必要はなく、回転軸からずれた位置にあっても、同様の作用を得ることができる。
【００３６】
回転速度×回転時間＝回転数と、蛍光体の沈降加速度合い強いては、色度の変化量を把握しておくことで、任意の色度変化を実現できる。遠心力は、ｍｒω２であり、ｍは蛍光体粒子の質量、ｒは回転半径、ωは角速度である。つまり、色度の測定結果と、目標色度範囲に入れるための回転数（ωに対応）との対応関係をデータとして予め準備しておき、色度の測定結果に応じた回転数（つまり遠心力）を加えることで色度を調整できる。このように色度調整工程（Ｍ５）では、蛍光体粒子に遠心力を加え、この遠心力に基づいて、蛍光体粒子を「所定の方向」（図８の（ａ）あるいは（ｂ）の方向）に沈降させる。  この場合、色度調整工程（Ｍ５）では、色度測定工程（Ｍ４）で測定された色度に応じて、蛍光体粒子に加える遠心力の大きさと方向とを決めることができる。
【００３７】
この様に、ＬＥＤ発光装置１００の色度測定工程（Ｍ４）において、色度測定データが所望の色度範囲内に入っているか否か、また、入っていない場合は所望の色度範囲に対して青色側と黄色側のどちら側にずれているかを測定する。その上で、色度調整工程（Ｍ５）を行う場合は、図８の（ａ），（ｂ）のうちの何れの色度調整工程を行うかを判断し、併せて色度調整量に関しても判断する。その上で、最適な色度調整を行うことによって、ＬＥＤ発光装置１００の色度を所望の範囲内に収めることが可能となる。
【００３８】
また、本実施の形態１に記載の色度調整方法（Ｍ５）を用いることで、ＬＥＤ発光装置１００の色度が、例えば発光素子１のばらつきの影響で、所望の色度範囲からずれてしまった場合であっても、その色度を測定し、目標の色度とのずれ量を取得することで、その値（ずれ量）に応じた回転数により沈降加速度合いをコントロールすることが出来る。そのため、色度にバラツキが生じ得るＬＥＤ発光装置１００を、予め決められた目標範囲内に収めることが可能となる。従って、色度ばらつきの小さいＬＥＤ発光装置１００を提供することが可能となる。
【００３９】
また、本実施の形態１における樹脂部材内の蛍光体の沈降分散を変化させる方法（図８）においては、樹脂部材に対して過度な圧力を掛けずに色度調整を行っている。このため、樹脂部材中の発光素子１やワイヤー３に余分な力が加わることがなく、発光素子１やワイヤー３へのダメージがない。
【００４０】
上述のＬＥＤ発光装置１００の色度調整方法（図８）においては、実施の形態１において、青色ダイオードと、青色ダイオードの青色光を黄色光に波長変換する蛍光体とで白色光を発光することを前提に説明した。しかし、これに限定されるものではなく、他の発光素子１と蛍光体との組み合わせや、白色以外の光を発光するＬＥＤ発光装置１００であっても良い。また、本実施の形態１の製造方法によって製造されるＬＥＤ発光装置１００は、ワイヤーボンディングによる実装に限定されず、例えば、フリップチップ実装等によるＬＥＤ発光装置１００にも適用される。また、上述の仮硬化工程や色度調整工程における加熱条件は一例であり、これに限るものではない。
【００４１】
また、上述の実施の形態１においては、ポッティングを使用し樹脂部材の形状を形成していたが、これに限るものではない。例えばトランスファーモールドなどにより樹脂で発光素子１を覆っても、目的のＬＥＤ発光装置を製造可能である。
【００４２】
本実施の形態１のＬＥＤ発光装置１００の色度調整方法（図８）によれば、色度ばらつきが小さいＬＥＤ発光装置１００を提供出来る。このため、照明用の発光装置のほか、液晶カラーテレビや携帯型電子機器等のバックライト用発光装置などに広く適用することができる。
【００４３】
実施の形態１のＬＥＤ発光装置１００の製造方法（図１）によれば、発光素子１から放出される光の光路長に合わせて蛍光体の濃度を調整することによりＬＥＤ発光装置１００の色調むらを低減させることができる。また、蛍光体が発熱源である発光素子１から離れた位置に配設されるので、熱による蛍光体の劣化を抑えることが出来る。そのため、長時間の使用においても発光輝度の低下が少ない均一光が発光可能なＬＥＤ発光装置とすることができる。
【００４４】
また、色度調整工程（Ｍ５）により、透光性樹脂を仮硬化させた後に色度調整するので、精度よく色度を調整できる。また、強制的な遠心力によって沈降させることにより、自然沈降と比較し、短時間で狙いの色度に調整することができる。
【００４５】
また、発光素子１から放出される光が当たる確率が低い場所の蛍光体が結果的に減る事で封止樹脂に占める蛍光体の含有量を減らすことができる。
【００４６】
なお、色度ばらつきを抑えた光源モジュールを製作できるので、色ずれによる不良率を軽減する事ができ、歩留まりが改善する効果もある。
【００４７】
以上の実施の形態１では、以下の色度を安定させる方法を説明した。発光素子１と、蛍光体粒子を含み発光素子１を覆うように形成させた透光性封止樹脂とを備えたＬＥＤ発光装置１００の色度を安定させる方法であって、透光性樹脂は硬化されるまでの間に発光素子１の周りに比べて表層部に多くの蛍光体粒子が沈降するようにその粘度が調整（仮硬化）されており、透光性樹脂を仮硬化させた後に、蛍光体粒子を含む波長変換層を、発光素子１から離れた表層部の位置に多く分散させる。その結果、発光素子１の発光光が透光性樹脂の表面５Ａに至る光路長に蛍光体粒子の濃度を掛けた値が、ほぼ一定となるように分布させることによる色度を安定させる方法。
【００４８】
以上の実施の形態１では、以下のＬＥＤ発光装置の製造方法を説明した。発光素子１と、蛍光体粒子を含み発光素子１を覆うように形成して透光性樹脂とを備えたＬＥＤ発光装置１００の製造方法であって、透光性樹脂は蛍光体粒子を含む波長変換層が、発光素子から離れた表層部の位置に多く分散しており、透光性樹脂を仮硬化させた後に、発光装置の色度を測定する初期色度測定工程と、目標色度と測定色度との差に応じて予め設定量が設定されており、この設定量だけ、強制的な遠心力により透光性樹脂の含有する蛍光体の沈降具合を変化させることによって透光性樹脂内での蛍光体粒子への発光光の衝突確率を変化させて色度を調整する工程と、本硬化の工程（第２の硬化工程）と、を備えたＬＥＤ発光装置の製造方法。
【符号の説明】
【００４９】
１  発光素子、１００  ＬＥＤ発光装置、２  基板、３  ワイヤー、４  堰き止め部、５  封止樹脂、５−１  封止樹脂（仮硬化）、５−２  封止樹脂（液状）、７  配線部材、８  高さ、１１  重力、２０  ディスペンサ、３０  発光光、３１  光ファイバ、３２  カバー、３３  法線方向、３４  合力、４０〜４３  特性曲線、５０  色度測定器。
【図１】
0005968037.tif 000002
【図２】
0005968037.tif 000003
【図３】
0005968037.tif 000004
【図４】
0005968037.tif 000005
【図５】
0005968037.tif 000006
【図６】
0005968037.tif 000007
【図７】
0005968037.tif 000008
【図８】
0005968037.tif 000009